(57)【要約】      （修正有）【課題】バインダーなどによって固定することを必要としない為、機能の低下を引き起こすことなく、優れた機能を発揮し、しかも耐久性に優れた抗菌繊維、それを用いた繊維製品並びに抗菌繊維の製造方法。【解決手段】セルロース繊維、再生セルロース繊維、酢酸セルロース繊維及びポリアミド繊維の中から選ばれる少なくとも１種からなる繊維素材に茶葉由来のポリフェノール類が導入されており、このポリフェノール類が植物性タンパク質及び金属塩の少なくとも１種と反応することによって繊維素材に定着。【選択図】なし【特許請求の範囲】
【請求項１】
セルロース繊維、再生セルロース繊維、酢酸セルロース繊維及びポリアミド繊維の中から選ばれる少なくとも１種からなる繊維素材に茶葉由来のポリフェノール類が導入されており、このポリフェノール類が植物性タンパク質及び金属塩の少なくとも１種と反応することによって繊維素材に定着していることを特徴とする抗菌繊維。
【請求項２】
繊維素材表面に珪藻土、パーライト、シリカゲルから選ばれる多孔質粒子が付着していることを特徴とする請求項１に記載の抗菌繊維。
【請求項３】
繊維素材が、綿、パルプ、レーヨン、アセテート、ナイロン６及びナイロン６’６から選ばれる１種若しくはこれらの混合物であることを特徴とする請求項１又は２に記載の抗菌繊維。
【請求項４】
金属塩が、酢酸アルミニウム、カルシウムミョウバン、硫酸アルミニウム、木酢酸鉄、酢酸第一鉄、硫酸第一鉄、塩化第一鉄、酸化亜鉛、硫酸亜鉛、硫酸銅、酢酸コバルト及び塩化第一スズから選ばれる少なくとも１種であることを特徴とする１〜３のいずれかに記載の抗菌繊維。
【請求項５】
請求項１〜４のいずれかに記載の抗菌繊維を用いたことを特徴とする繊維製品。
【請求項６】
請求項１〜４のいずれかに記載の抗菌繊維とアクリル繊維とを用いたことを特徴とする繊維製品。
【請求項７】
セルロース繊維、再生セルロース繊維、酢酸セルロース繊維及びポリアミド繊維の中から選ばれる少なくとも１種からなる繊維素材を茶葉由来のポリフェノール類を溶解した第一処理液中に浸漬することで前記繊維素材に茶葉由来のポリフェノール類を導入し、次いで、ポリフェノール類を導入した繊維素材を植物性タンパク質及び金属塩の少なくとも１種を溶解した第二処理液中に浸漬することで前記繊維素材にポリフェノール類を定着させたことを特徴とする抗菌繊維の製造方法。
【請求項８】
セルロース繊維、再生セルロース繊維、酢酸セルロース繊維及びポリアミド繊維の中から選ばれる少なくとも１種からなる繊維素材を、茶葉由来のポリフェノール類と植物性タンパク質及び金属塩から選ばれる少なくとも１種とを溶解させた混合処理液中に浸漬することで前記繊維素材に茶葉由来のポリフェノール類を導入すると共に前記ポリフェノール類を前記繊維素材に定着させたことを特徴とする抗菌繊維の製造方法。
【請求項９】
第一処理液または混合処理液中に酢酸を配合し、ｐＨ２〜５の酸性域に調整することを特徴とする請求項７または８に記載の抗菌繊維の製造方法。
【請求項１０】
第一処理液または混合処理液中にさらに珪藻土を配合することを特徴とする請求項９に記載の抗菌繊維の製造方法。
【発明の詳細な説明】
【技術分野】
【０００１】
本発明は、抗菌繊維、それを用いた繊維製品及び抗菌繊維の製造方法に関する。詳しくは優れた抗菌性をはじめ、抗アレルゲン性、抗ウイルス性、消臭性、防カビ性、消臭性、紫外線吸収性及び帯電防止性を有すると共に、長期に亘りそれらの機能が損なわれることがない抗菌繊維、それを用いた繊維製品並びに抗菌繊維の製造方法に関する。
【背景技術】
【０００２】
近年、環境への意識の高まりに伴って、住宅や自動車などの室内空間における抗菌化、抗アレルゲン化、消臭化に向けての取り組みがなされている。具体的には、住宅や自動車室内の床材、壁材、天井材、カーテン、カーペット、フロアマットなどの繊維製品、靴下や下着などの衣料、これらを構成する樹脂中に抗菌剤、抗アレルゲン剤、抗ウイルス剤、防カビ剤、消臭剤或いは帯電防止剤（以下、抗菌剤等という）を混合して溶融紡糸して繊維に含ませたり、抗菌剤等をバインダーを介して繊維に付着させたりする試みがなされている（例えば特許文献１及び２参照）。
【先行技術文献】
【特許文献】
【０００３】
【特許文献１】特開２００２−２３５２８２号公報
【特許文献２】特開平１０−１８３４６７号公報
【発明の概要】
【発明が解決しようとする課題】
【０００４】
ところが、樹脂中に抗菌剤等を混合して溶融紡糸した場合、得られる繊維は、混入された抗菌剤等が繊維を形成する樹脂中に覆われている為に、本来の能力を十分に発揮することができなくなり、より多くの抗菌剤等が必要となるなどの欠点を有する。一方、抗菌剤等をバインダーを介して繊維に付着させたものの場合も、抗菌剤等がバインダーに覆われてしまい、紡糸の場合と同様、その抗菌剤等の本来の能力を十分に発揮することができないという不具合を有する。更に抗菌剤等を固定に使用するバインダーによっては、繊維自体の持つ機能、すなわち親水性やかさ高性、更には、風合をもそこねる場合もある。
【０００５】
そこで、本発明者は、上記不具合を解消すべく鋭意検討の結果、本発明を完成するに至った。すなわち本発明は、バインダーなどによって固定することを必要としない為、機能の低下を引き起こすことなく、優れた機能を発揮し、しかも耐久性に優れた抗菌繊維、それを用いた繊維製品並びに抗菌繊維の製造方法を提案することを目的とするものである。
【課題を解決するための手段】
【０００６】
上記目的を達成するため、請求項１記載の発明は、セルロース繊維、再生セルロース繊維、酢酸セルロース繊維及びポリアミド繊維の中から選ばれる少なくとも１種からなる繊維素材に茶葉由来のポリフェノール類が導入されており、このポリフェノール類が植物性タンパク質及び金属塩の少なくとも１種と反応することによって繊維素材に定着していることを特徴とする抗菌繊維をその要旨とした。
【０００７】
請求項２記載の発明は、繊維素材表面に珪藻土、パーライト、シリカゲルから選ばれる多孔質粒子が付着していることを特徴とする請求項１に記載の抗菌繊維をその要旨とした。
【０００８】
請求項３記載の発明は、繊維素材が、綿、パルプ、レーヨン、アセテート、ナイロン６及びナイロン６’６から選ばれる１種若しくはこれらの混合物であることを特徴とする請求項１又は２に記載の抗菌繊維をその要旨とした。
【０００９】
請求項４記載の発明は、金属塩が、酢酸アルミニウム、カルシウムミョウバン、硫酸アルミニウム、木酢酸鉄、酢酸第一鉄、硫酸第一鉄、塩化第一鉄、酸化亜鉛、硫酸亜鉛、硫酸銅、酢酸コバルト及び塩化第一スズから選ばれる少なくとも１種であることを特徴とする１〜３のいずれかに記載の抗菌繊維をその要旨とした。
【００１０】
請求項５記載の発明は、請求項１〜４のいずれかに記載の抗菌繊維を用いたことを特徴とする繊維製品をその要旨とした。
【００１１】
請求項６記載の発明は、請求項１〜４のいずれかに記載の抗菌繊維とアクリル繊維とを用いたことを特徴とする繊維製品をその要旨とした。
【００１２】
請求項７記載の発明は、セルロース繊維、再生セルロース繊維、酢酸セルロース繊維及びポリアミド繊維の中から選ばれる少なくとも１種からなる繊維素材を茶葉由来のポリフェノール類を溶解した第一処理液中に浸漬することで前記繊維素材に茶葉由来のポリフェノール類を導入し、次いで、ポリフェノール類を導入した繊維素材を植物性タンパク質及び金属塩の少なくとも１種を溶解した第二処理液中に浸漬することで前記繊維素材にポリフェノール類を定着させたことを特徴とする抗菌繊維の製造方法をその要旨とした。
【００１３】
請求項８記載の発明は、セルロース繊維、再生セルロース繊維、酢酸セルロース繊維及びポリアミド繊維の中から選ばれる少なくとも１種からなる繊維素材を、茶葉由来のポリフェノール類と植物性タンパク質及び金属塩から選ばれる少なくとも１種とを溶解させた混合処理液中に浸漬することで前記繊維素材に茶葉由来のポリフェノール類を導入すると共に前記ポリフェノール類を前記繊維素材に定着させたことを特徴とする抗菌繊維の製造方法をその要旨とした。
【００１４】
請求項９記載の発明は、第一処理液または混合処理液中に酢酸を配合し、ｐＨ２〜５の酸性域に調整することを特徴とする請求項７または８に記載の抗菌繊維の製造方法をその要旨とした。
【００１５】
請求項１０記載の発明は、第一処理液または混合処理液中にさらに珪藻土を配合することを特徴とする請求項９に記載の抗菌繊維の製造方法をその要旨とした。
【発明の効果】
【００１６】
茶葉由来のポリフェノール類は、優れた抗菌性、抗アレルゲン性（ダニ、ダニの死骸、ダニの糞、花粉などを構成するタンパク質を分解する性能）、抗ウイルス性（ウイルスを構成するタンパク質を分解する性能）、防カビ性、消臭性、紫外線吸収性及び帯電防止性を有することが知られている。また、茶葉由来のポリフェノール類は、ホルムアルデヒドとも強く反応してこれを吸着する作用を有することから、これを導入した繊維を用いることで、ＶＯＣ対策を図ることもできることも知られている。しかし、茶葉由来のポリフェノール類は水溶性であることから、クリーニングなどによって容易に脱落してしまい、長期に亘り、その効果を維持することができない。このため、用途も限られていた。
【００１７】
本発明の抗菌繊維は、茶葉由来のポリフェノール類が、セルロース繊維、再生セルロース繊維、酢酸セルロース繊維及びポリアミド繊維の中から選ばれる少なくとも１種からなる繊維素材との馴染みがよく、物理的及び化学的に強く結合すること、並びにポリフェノール類が、植物性タンパク質や金属塩と反応し、水に不溶な化合物を形成するという知見に基づいてなされたものであり、茶葉由来のポリフェノール類がセルロース繊維、再生セルロース繊維、酢酸セルロース繊維及びポリアミド繊維の中から選ばれる少なくとも１種からなる繊維素材に化学結合により導入されており、さらに茶葉由来のポリフェノール類が植物性タンパク質及び金属塩から選ばれる少なくとも１種と反応して水に不溶の化合物となって繊維素材に定着していることを特徴とするものである。このため、繊維素材に導入された茶葉由来のポリフェノール類は、クリーニングなどによっても容易に脱落することが無く、優れた耐久性を有している。
の効果を奏する。
【００１８】
また本発明の抗菌繊維は、茶葉由来のポリフェノール類と共に珪藻土、パーライト、シリカゲルから選ばれる多孔質粒子が繊維素材上に付着している態様を採ることもできる。この場合、珪藻土などの多孔質粒子が温度変化によって空気中の湿気を吸排出する作用を奏することから、繊維素材に導入された茶葉由来のポリフェノール類に水分が供給され、優れた抗アレルゲン効果を導き出す。また、珪藻土などの多孔質粒子は、アレルゲンやホルムアルデヒドを吸着する機能を有することから、茶葉由来のポリフェノール類の持つアレルゲン性やホルムアルデヒド吸着能との相乗効果で、より効果的な抗アレルゲン性、ホルムアルデヒド吸着能が期待できる。
【００１９】
本発明の抗菌繊維の製造方法によれば、茶葉由来のポリフェノール類を溶解させた第一処理液中にセルロース繊維、再生セルロース繊維、酢酸セルロース繊維及びポリアミド繊維の中から選ばれる少なくとも１種からなる繊維素材を浸漬することで前記繊維素材に茶葉由来のポリフェノール類を導入し、次いで、ポリフェノール類を導入した繊維素材を植物性タンパク質及び金属塩から選ばれる少なくとも１種を溶解した第二処理液中に浸漬することで前記繊維素材にポリフェノール類を定着させていることから、茶葉由来のポリフェノール類本来の機能が損なわれず、耐久性に優れる抗菌繊維を得ることができる。
【００２０】
本発明の抗菌繊維の製造方法では、茶葉由来のポリフェノール類と植物性タンパク質及び金属塩から選ばれる少なくとも１種とを溶解させた混合処理液中に、セルロース繊維、再生セルロース繊維、酢酸セルロース繊維及びポリアミド繊維の中から選ばれる少なくとも１種からなる繊維素材を浸漬することで前記繊維素材に茶葉由来のポリフェノール類を導入すると共に前記ポリフェノール類を前記繊維素材に定着させる態様を採ることもでき、この場合、一工程でポリフェノール類の繊維への導入と定着を行うことができ、より効率的な製造が実現できる。
【００２１】
本発明の繊維製品は、抗菌繊維と共にアクリル繊維を用いた繊維製品の形態を採ることもできる。この場合、茶葉由来のポリフェノール類を導入した抗菌繊維の持つ吸湿性及び発熱性にアクリル繊維の持つ保温性が加わり、優れた防寒性が発揮されることになる。このため、この繊維製品を例えば衣料やカーテン、車両のシートカバーなどに好適に使用することができる。
【図面の簡単な説明】
【００２２】
【図１】黄色ぶどう球菌を用いた抗菌試験結果を示すグラフ。
【図２】肺炎かん菌を用いた抗菌試験結果を示すグラフ。
【発明を実施するための最良の形態】
【００２３】
以下、本発明の抗菌繊維、それを用いた繊維製品及びその製造方法についてさらに詳しく説明する。本発明の抗菌繊維は、セルロース繊維、再生セルロース繊維、酢酸セルロース繊維及びポリアミド繊維の中から選ばれる少なくとも１種からなる繊維素材に茶葉由来のポリフェノール類が導入されるとともに、その茶葉由来のポリフェノール類を植物性タンパク質及び金属塩から選ばれる少なくとも１種と反応させて繊維素材に定着させている点に最大の特徴がある。
【００２４】
茶葉由来のポリフェノール類を導入する繊維素材としては、綿、パルプ、レーヨン、アセテート、ナイロン６及びナイロン６’６から選ばれる１種若しくはこれらの混合物を挙げることができる。特に茶葉由来のポリフェノール類との親和性に優れ、強力に結合するという点からナイロン６、ナイロン６’６やレーヨンが好ましい。
【００２５】
これら繊維素材に導入される茶葉由来のポリフェノール類としては、緑茶などの茶葉に多く含まれ、抗菌性や抗ウイルス性に優れるカテキン、エピカテキン、エピガロカテキン、エピカテキン３−ガラート、エピガロカテキン−３−ガレート、エピガロカテキン−３−Ｏ−（３−Ｏ−メチル）−ガレート、Ｇ−ストリクチニン、テオガリン、ストリクチニンなどを挙げることができる。また茶葉由来のポリフェノール類は、生葉のほかに半発酵茶や発酵茶から得られるものも用いることができる。
【００２６】
茶葉の種類としては特に制限はなく、緑茶，紅茶，ウーロン茶など、いずれも用いることができる。また、茶葉中に含まれるポリフェノール類の量は、土質、肥料、天候、摘採の時期、芽葉の熟度、品種、栽培法などによって異なり、一番茶が最も少なく、二番茶，三番茶になると多くなる。また、茶葉に含まれるポリフェノール類の種類も、土質、肥料、天候、摘採の時期、芽葉の熟度、品種、栽培法などによって異なっている。例えば、さやまかおり、べにふうき、べにほまれなどの緑茶には、エピガロカテキン−３−Ｏ−（３−Ｏ−メチル）−ガレート、Ｇ−ストリクチニン及びデエオガリンなどのポリフェノール類が豊富に含まれており、これらの茶葉を用いることで、抗アレルゲン性に特化した抗菌繊維、繊維製品を得ることができる。茶葉由来のポリフェノール類は、茶葉を熱湯やアルコール水溶液などで抽出し、濃縮した茶葉抽出物（粉状、液状）の水溶液として繊維に適用することができる。また、茶葉エキス抽出後の残渣に含まれる成分も利用することができる。
【００２７】
繊維素材に導入される茶葉由来のポリフェノール類の導入量としては特に限定されないが、０．１〜１０重量％が好ましく、より好ましくは０．５〜５重量％、最適には１〜３重量％である。茶葉由来のポリフェノール類の導入量が０．１重量％を下回る場合、十分な機能が得られず、１０重量％を上回る場合には、繊維素材の風合いや染色や影響を与える恐れがある。
【００２８】
次に、茶葉由来のポリフェノール類を繊維素材に定着させる植物性タンパク質及び金属塩について説明する。ポリフェノール類を繊維素材に定着させる植物性タンパク質としては、小麦粉に含まれるグリアジンやグルテニン、大豆に含まれるグリシニンなどを挙げることができる。これらの植物性タンパク質は、繊維素材に導入された茶葉由来のポリフェノール類と結合して水に不溶な化合物となり、ポリフェノール類を繊維素材に定着させる。植物性タンパク質の量としては任意であるが、好ましくはポリフェノール類に対して質量比で５：９５〜６０：４０が好ましい。最適には５０：５０である。植物性タンパク質の質量比が５を下回ると、十分な定着性を得ることができなくなる恐れを生じる。
【００２９】
ポリフェノール類を繊維素材に定着させる金属塩としては、酢酸アルミニウム、カルシウムミョウバン、硫酸アルミニウム、木酢酸鉄、酢酸第一鉄、硫酸第一鉄、塩化第一鉄、酸化亜鉛、硫酸亜鉛、硫酸銅、酢酸コバルト、塩化第一スズなどの金属塩を挙げることができる。これらの金属塩は、繊維素材に導入された茶葉由来のポリフェノール類と結合して水に不溶な化合物（金属キレート）となり、ポリフェノール類を繊維素材に定着させる。金属塩の量としては任意である。
【００３０】
本発明の抗菌繊維は、繊維素材表面に珪藻土、パーライト、シリカゲルから選ばれる多孔質粒子が付着している態様を採ることもできる。この場合、珪藻土などの多孔質粒子が温度変化によって空気中の湿気を吸排出する作用を奏することから、繊維素材に導入された茶葉由来のポリフェノール類に水分が供給され、優れた抗アレルゲン効果を導き出すことになる。また、珪藻土などの多孔質粒子は、アレルゲンやホルムアルデヒドを吸着する機能を有することから、茶葉由来のポリフェノール類の持つ抗アレルゲン性やホルムアルデヒド吸着能との相乗効果で、より効果的な抗アレルゲン性、ホルムアルデヒド吸着能が期待できる。
【００３１】
本発明の抗菌繊維は、繊維素材に茶葉由来のポリフェノール類を導入する工程と繊維素材にポリフェノール類を定着させる工程を経て得ることができる。ポリフェノール類を導入する工程は、セルロース繊維、再生セルロース繊維、酢酸セルロース繊維及びポリアミド繊維の中から選ばれる少なくとも１種からなる繊維素材を茶葉由来のポリフェノール類を溶解した第一処理液中に浸漬することで行う。この工程において、第一処理液は、茶葉抽出物（粉状、液状）或いは茶葉抽出物を抽出した後の残渣を水、好ましくは蒸留水に溶解させた水溶液である。ポリフェノール類の量は、５〜３０重量％が好まししい。また、第一処理液は、ｐＨ１〜５、好ましくはｐＨ２〜４の酸性に調整、４０〜１２０℃、好ましくは６０〜８０℃の液温とし、浸漬時間は３０〜９０分が好ましい。浸漬、乾燥後、繊維素材に導入されるポリフェノール類の量が０．１〜１０重量％が好ましく、より好ましくは０．５〜５重量％、最適には１〜３重量％となるように調整する。尚、第一処理液中のポリフェノール類の酸化を抑えるため、処理液には酢酸やアスコルビン酸などの酸をさらに追加使用してもよい。
【００３２】
繊維素材にポリフェノール類を定着させる工程は、植物性タンパク質を溶解した第二処理液、金属塩を溶解した第二処理液、或いは植物性タンパク質と金属塩を溶解した第二処理液を準備し、この第二処理液にポリフェノール類を導入した繊維素材を浸漬することにより行う。第二処理液は、水、好ましくは蒸留水に植物性タンパク質または金属塩、必要に応じて界面活性剤を用いて植物性タンパク質または金属塩を均一に分散させた状態に置く。また、第二処理液は、４０〜１２０℃、好ましくは６０〜８０℃の液温とし、浸漬時間は３０〜９０分が好ましい。定着工程後、任意ではあるがソーピング処理を行う。
【００３３】
本発明の抗菌繊維は、繊維素材に茶葉由来のポリフェノール類を導入する処理とポリフェノール類を繊維素材に定着させる処理を一工程で行う方法により製造することもできる。すなわち、茶葉由来のポリフェノール類と植物性タンパク質とを溶解させた混合処理液、茶葉由来のポリフェノール類と金属塩とを溶解させた混合処理液、或いは茶葉由来のポリフェノール類と植物性タンパク質と金属塩とを溶解させた混合処理液を準備し、これら混合処理液中にセルロース繊維、再生セルロース繊維、酢酸セルロース繊維及びポリアミド繊維の中から選ばれる少なくとも１種からなる繊維素材を浸漬することで繊維素材に茶葉由来のポリフェノール類を導入すると同時に前記ポリフェノール類を前記繊維素材に定着させるのである。
【００３４】
混合処理液は、水、好ましくは蒸留水に茶葉由来のポリフェノール類と、植物性タンパク質または金属塩、必要に応じて界面活性剤を用いて植物性タンパク質または金属塩を均一に分散させた状態に置く。また、混合処理液は、ｐＨ２〜５の酸性域に調整、４０〜１２０℃、好ましくは６０〜８０℃の液温とする。浸漬時間は３０〜１２０分が好ましい。定着工程後、任意ではあるがソーピング処理を行う。尚、混合処理液中のポリフェノール類の酸化を抑えるため、処理液には酢酸やアスコルビン酸などの酸をさらに追加使用してもよい。
【００３５】
第一処理液または混合処理液中にさらに珪藻土、パーライト、シリカゲルから選ばれる多孔質粒子を配合することもできる。この場合、多孔質粒子を液中で均一な分散状態に置くために界面活性剤を用いるのが望ましい。第一処理液または混合処理液で処理した繊維素材には、茶葉由来のポリフェノール類を導入されると共に多孔質粒子が付着することになる。茶葉由来のポリフェノール類を導入されると共に多孔質粒子が付着した抗菌繊維は、珪藻土などの多孔質粒子が温度変化によって空気中の湿気を吸排出する作用を奏することから、繊維素材に導入された茶葉由来のポリフェノール類に水分が供給され、優れた抗アレルゲン効果を導き出すことになる。また、珪藻土などの多孔質粒子は、アレルゲンやホルムアルデヒドを吸着する機能を有することから、茶葉由来のポリフェノール類の持つ抗アレルゲン性やホルムアルデヒド吸着能との相乗効果で、より効果的な抗アレルゲン性、ホルムアルデヒド吸着能が期待できる。さらに、第一処理液または混合処理液中に配合された多孔質粒子には、茶葉由来のポリフェノール類または植物性タンパク質と反応したポリフェノール類が吸着され、ポリフェノール類による効果が発揮されるようになる。
【００３６】
本発明の抗菌繊維は、例えば住宅や自動車室内の床材、壁材、天井材、カーテン、カーペット、フロアマット、靴下や下着などの衣料などの繊維製品に好適に使用することができる。
【００３７】
本発明の抗菌繊維を用いた繊維製品は、抗菌繊維と共にアクリル繊維を用いた形態を採ることもできる。この場合、茶葉由来のポリフェノール類を導入した抗菌繊維の持つ吸湿性及び発熱性にアクリル繊維の持つ保温性が加わり、優れた防寒性が発揮されることになる。このため、この繊維製品を例えば衣料やカーテン、車両のシートカバーなどに好適に使用することができる。
【００３８】
尚、本発明は、特許請求の範囲に記載された範囲で自由に変更することができる。
【実施例】
【００３９】
実施例
ナイロン６マルチフィラメント１５ｇを茶葉抽出物の濃縮液を溶解したポリフェノール水溶液からなる第一処理液に浸漬し、この第一処理液を酢酸を用いてｐＨ１〜３に調整し、液温を６０±３℃に維持して１２０分間処理した後、水洗、乾燥を行う（第一処理）。第一処理後の繊維素材に導入されたポリフェノール量は３重量％であった。
【００４０】
次いで、酢酸アルミニウムを溶解した第二処理液中に第一処理を行った繊維を浸漬させる。ｐＨ２〜３に調整、液温を２５℃に維持して３０分間処理した後、ソーピング処理を行い、サンプル２とした。尚、ソーピング処理は、液量１：３０、ソーダ灰１ｇ／ｌ、センカノール１ｃｃ／ｌ、温度９０〜９５℃で３０分の条件で行った。第二処理後のアルミニウム量は０．５重量％であった。
【００４１】
比較例
第二処理を行っていない第一処理のみの繊維をサンプル１とした。
【００４２】
サンプル１及び２について、抗菌試験を行った。黄色ぶどう球菌を用いた試験結果を図１に、肺炎かん菌を用いた試験結果を図２に示した。
抗菌試験は、ＪＩＳ  Ｌ１９０２２００８  菌液吸収法により行った。
供試菌：黄色ぶどう球菌・Ｓtaphylococcus  aureus  NBRC  12732
肺炎かん菌・Klebsiella  pneumonia  NBRC  13277
洗濯方法：JIS  L  0217,103号
【００４３】
図１及び図２から、サンプル１及び２については、いずれも優れた抗菌性を有していることが確認された。また、茶葉由来のポリフェノールが金属塩で繊維素材に定着されたサンプル２については、洗濯後も測定限界値をマークする優れた抗菌性を有することが確認された。
【図１】
2015117458.tif 000002
【図２】
2015117458.tif 000003